(57)【要約】  ポリブロモアリールエーテルのための溶媒に、（１）構造ＨＯ−Ａｒ−Ｘ１Ｘ２Ｘ３Ｘ４Ｘ５の少なくとも１つの化合物（式中、Ａｒはアリール基であり、Ｘ１、Ｘ２、Ｘ３、Ｘ４及びＸ５は独立して、水素及び臭素からなる群から選択され、但し、Ｘ１、Ｘ２、Ｘ３、Ｘ４及びＸ５の少なくとも１つは臭素である）、（２）少なくとも１つのアルカリ又は水酸化アルカリ金属、及び、（３）少なくとも１つの重合開始剤の混合物を加えるステップ（但し、ポリブロモアリールエーテルのための前記溶媒は臭化アルカリ金属のための非溶媒である）を含む、ポリブロモアリールエーテルを調製するためのプロセス、このプロセスによって調製されるポリブロモアリールエーテル。本発明はまた、ポリマー樹脂と、本発明の方法によって調製されるポリブロモアリールエーテルとの混合物を含む組成物に関連する。【特許請求の範囲】
【請求項１】
ポリブロモアリールエーテルを調製するための方法であって、
（Ａ）ポリブロモアリールエーテルのための溶媒に、
（１）下記構造の少なくとも１つの化合物：
ＨＯ−Ａｒ−Ｘ１Ｘ２Ｘ３Ｘ４Ｘ５    （Ｉ）
（式中、Ａｒはアリール基であり、Ｘ１、Ｘ２、Ｘ３、Ｘ４及びＸ５は独立して、水素及び臭素からなる群から選択され、但し、Ｘ１、Ｘ２、Ｘ３、Ｘ４及びＸ５の少なくとも１つは臭素である）
（２）少なくとも１つのアルカリ又は水酸化アルカリ金属、及び
（３）少なくとも１つの重合開始剤
の混合物を加えるステップ（但し、ポリブロモアリールエーテルのための前記溶媒はアルカリ又は臭化アルカリ金属のための非溶媒である）、
（Ｂ）（Ａ）で調製された物質を混合して化合物Ｉを重合し、ポリブロモアリールエーテルと、少なくとも１つのアルカリ又は臭化アルカリ金属副生成物とを形成するステップ、
（Ｃ）化合物Ｉの重合を停止させるステップ、及び
（Ｄ）不溶性のアルカリ又は臭化アルカリ金属副生成物を可溶性のポリブロモアリールエーテルから分離するステップ
を含む、方法。
【請求項２】
前記溶媒がテトラヒドロフランである、請求項１に記載の方法。
【請求項３】
前記溶媒が、化合物Ｉに基づいて約１００重量％〜６００重量％のテトラヒドロフランであり、
前記水酸化アルカリ金属が、化合物Ｉに基づいて約１００モル％〜１２０モル％の水酸化ナトリウムであり、及び、
前記重合開始剤が、化合物Ｉに基づいて約０．１モル％〜３０モル％の過酸化ベンゾイルである、請求項１に記載の方法。
【請求項４】
３０．０モル％〜０．５モル％の過酸化ベンゾイルが反応して、４，０００〜６２，０００ダルトンの範囲の分子量を有する前記ポリブロモアリールエーテルを生じさせる、請求項１に記載の方法。
【請求項５】
３．０モル％〜１．０モル％の過酸化ベンゾイルが反応して、１５，０００ダルトン〜４０，０００ダルトンの範囲の分子量を有する前記ポリブロモアリールエーテルを生じさせる、請求項１に記載の方法。
【請求項６】
ポリブロモアリールエーテルであって、
（Ａ）ポリブロモアリールエーテルのための溶媒に、
（１）下記構造の少なくとも１つの化合物：
ＨＯ−Ａｒ−Ｘ１Ｘ２Ｘ３Ｘ４Ｘ５    （Ｉ）
（式中、Ａｒはアリール基であり、Ｘ１、Ｘ２、Ｘ３、Ｘ４及びＸ５は独立して、水素及び臭素からなる群から選択され、但し、Ｘ１、Ｘ２、Ｘ３、Ｘ４及びＸ５の少なくとも１つは臭素である）
（２）少なくとも１つのアルカリ又は水酸化アルカリ金属、及び
（３）少なくとも１つの重合開始剤
の混合物を加えるステップ（但し、ポリブロモアリールエーテルのための前記溶媒はアルカリ又は臭化アルカリ金属のための非溶媒である）、
（Ｂ）（Ａ）で調製された物質を混合して化合物Ｉを重合し、ポリブロモアリールエーテルと、少なくとも１つのアルカリ又は臭化アルカリ金属副生成物とを形成するステップ、
（Ｃ）化合物Ｉの重合を停止させるステップ、及び、その後、
（Ｄ）不溶性のアルカリ又は臭化アルカリ金属副生成物を可溶性のポリブロモアリールエーテルから分離するステップ
を含む方法によって調製される、ポリブロモアリールエーテル。
【請求項７】
前記溶媒がテトラヒドロフランである、請求項６に記載のポリブロモアリールエーテル。
【請求項８】
前記溶媒が、化合物Ｉに基づいて約１００重量％〜６００重量％のテトラヒドロフランであり、
前記水酸化アルカリ金属が、化合物Ｉに基づいて約１００モル％〜１２０モル％の水酸化ナトリウムであり、及び、
前記重合開始剤が、化合物Ｉに基づいて約０．１モル％〜３０モル％の過酸化ベンゾイルである、請求項６に記載のポリブロモアリールエーテル。
【請求項９】
３０．０モル％〜０．５モル％の過酸化ベンゾイルが反応して、４，０００〜６２，０００ダルトンに及ぶ分子量を有する前記ポリブロモアリールエーテルを生じさせる、請求項６に記載のポリブロモアリールエーテル。
【請求項１０】
３．０モル％〜１．０モル％の過酸化ベンゾイルが反応して、１５，０００〜４０，０００ダルトンに及ぶ分子量を有する前記ポリブロモアリールエーテルを生じさせる、請求項６に記載のポリブロモアリールエーテル。
【請求項１１】
０ｐｐｍ〜２００ｐｐｍの臭化ナトリウムが前記ポリブロモアリールエーテルに残留する、請求項６に記載のポリブロモアリールエーテル。
【請求項１２】
０ｐｐｍ〜５０ｐｐｍの臭化ナトリウムが前記ポリブロモアリールエーテルに残留する、請求項６に記載のポリブロモアリールエーテル。
【請求項１３】
１〜３００のＡＰＨＡ色相範囲を有する、請求項６に記載のポリブロモアリールエーテル。
【請求項１４】
３３０℃での等温ＴＧＡ実験の最初の２０分におけるパーセント／分での質量減少率の値が０．０１パーセント／分〜０．２０パーセント／分である、請求項６に記載のポリブロモアリールエーテル。
【請求項１５】
３３０℃での等温ＴＧＡ実験の最初の２０分におけるパーセント／分での質量減少率の値が０．０１パーセント／分〜０．１０パーセント／分である、請求項６に記載のポリブロモアリールエーテル。
【請求項１６】
組成物であって、
（Ａ）ポリマー樹脂、及び
（Ｂ）ポリブロモアリールエーテルであって、
（１）ポリブロモアリールエーテルのための溶媒に、
（ａ）下記構造の少なくとも１つの化合物：
ＨＯ−Ａｒ−Ｘ１Ｘ２Ｘ３Ｘ４Ｘ５    （Ｉ）
（式中、Ａｒはアリール基であり、Ｘ１、Ｘ２、Ｘ３、Ｘ４及びＸ５は独立して、水素及び臭素からなる群から選択され、但し、Ｘ１、Ｘ２、Ｘ３、Ｘ４及びＸ５の少なくとも１つは臭素である）
（ｂ）少なくとも１つのアルカリ又は水酸化アルカリ金属、及び
（ｃ）少なくとも１つの重合開始剤
の混合物を加えるステップ（但し、ポリブロモアリールエーテルのための前記溶媒はアルカリ又は臭化アルカリ金属のための非溶媒である）、
（２）（１）で調製された物質を混合して化合物Ｉを重合し、ポリブロモアリールエーテルと、少なくとも１つのアルカリ又は臭化アルカリ金属副生成物とを形成するステップ、
（３）化合物Ｉの重合を停止させるステップ、及び、その後、
（４）不溶性のアルカリ又は臭化アルカリ金属副生成物を可溶性のポリブロモアリールエーテルから分離するステップ
を含む方法によって調製される、ポリブロモアリールエーテル
の混合物を含む、組成物。
【請求項１７】
前記溶媒がテトラヒドロフランである、請求項１６に記載の組成物。
【請求項１８】
前記溶媒が、化合物Ｉに基づいて約１００重量％〜６００重量％のテトラヒドロフランであり、
前記水酸化アルカリ金属が、化合物Ｉに基づいて約１００モル％〜１２０モル％の水酸化ナトリウムであり、
前記重合開始剤が、化合物Ｉに基づいて約０．１モル％〜３０モル％の過酸化ベンゾイルである、請求項１６に記載の組成物。
【請求項１９】
３０．０モル％〜０．５モル％の過酸化ベンゾイルが反応して、４，０００〜６２，０００ダルトンの範囲の分子量を有する前記ポリブロモアリールエーテルを生じさせる、請求項１６に記載の組成物。
【請求項２０】
３．０モル％〜１．０モル％の過酸化ベンゾイルが反応して、１５，０００〜４０，０００ダルトンの範囲の分子量を有する前記ポリブロモアリールエーテルを生じさせる、請求項１６に記載の組成物。
【請求項２１】
約２０重量％〜９０重量％のポリアミド樹脂、
約０重量％〜６０重量％の無機強化材又は無機フィラー、
約５重量％〜３０重量％のポリブロモアリールエーテル、
約０重量％〜１５重量％の相乗剤、
約０重量％〜５重量％の離型剤、及び
約０重量％〜５重量％の液垂れ抑制剤
をさらに含む、請求項１６に記載の組成物。
【請求項２２】
前記相乗剤が、アンチモン酸ナトリウム、酸化アンチモン、ホウ酸亜鉛、スズ酸亜鉛及びこれらの組合せからなる群から選択される、請求項２１に記載の組成物。
【請求項２３】
前記ポリアミド樹脂が６Ｔ／６６コポリマーである、請求項２１に記載の組成物。
【請求項２４】
前記組成物の膨れ抵抗性が２６０〜２８０℃である、請求項２３に記載の組成物。
【請求項２５】
３３０℃での等温ＴＧＡ実験の最初の２０分におけるパーセント／分での質量減少率の値が０．０１パーセント／分〜０．１０パーセント／分である、請求項２３に記載の組成物。
【請求項２６】
前記ポリアミド樹脂がＰＡ４，６である、請求項２１に記載の組成物。
【請求項２７】
３００℃での等温ＴＧＡ実験の最初の２０分におけるパーセント／分での質量減少率の値が０．０１パーセント／分〜０．１５パーセント／分である、請求項２６に記載の組成物。
【請求項２８】
前記ポリアミド樹脂がＰＡ６，６である、請求項２１に記載の組成物。
【請求項２９】
２８０℃での等温ＴＧＡ実験の最初の２０分におけるパーセント／分での質量減少率の値が０．０１パーセント／分〜０．１２パーセント／分である、請求項２８に記載の組成物。
【発明の詳細な説明】
【技術分野】
【０００１】
本出願人は、米国仮特許出願第６０／８３９，１３７号（２００６年８月２２日出願、発明の名称：臭素化難燃剤）に対する米国特許法１２０条による利益を主張する。
【０００２】
本発明は、樹脂において使用される難燃剤、及び、そのような難燃剤の使用方法に関連する。具体的には、本発明は、ポリアミドを含めて、様々な樹脂において使用される難燃剤添加物としてのポリブロモアリールエーテル及び前記エーテルの使用方法、並びに、そのような難燃剤の使用方法に関連する。
【背景技術】
【０００３】
様々な添加剤物質が、最終的な組成物の特性を増強するために、又は、最終的な組成物の特性に影響を及ぼすために配合時にポリマー樹脂との配合物において使用される。これらの添加剤の中で、難燃剤が、可燃性を低下させるためにポリマー樹脂に加えられる。難燃剤物質の使用は、使用されている具体的な系に依存して、ポリマー特性に悪影響を及ぼすことがある。これらのポリマー特性に対する難燃剤の影響は時には、他の難燃剤物質に対して、より低い鉛レベルで利用され得るより効率的な難燃剤を使用することによって最小限に抑えることができる。ポリブロモアリールエーテルとして知られている種類の難燃剤は、標準的な臭素化ポリスチレン型の物質よりもポリアミド樹脂において効率的であり、また、同じレベルの難燃性を達成するために、より低い負荷量で使用することができ、一方で、系の全体的な特性に対する影響をそれほど有していない。
【０００４】
これらのポリブロモアリールエーテルは非常に熱安定性の物質である。結果として、ポリブロモアリールエーテルは、改善された熱特性を、ポリブロモアリールエーテルが用いられる樹脂系に与える。より低いイオン性不純物を伴うポリブロモアリールエーテルを製造することによって、改善された熱特性を一層さらに実現することができる。このことは様々な改善された特性をもたらし、例えば、より少ない「オフガス発生」を射出成形時にもたらすこと、及び、これらのタイプの物質を用いて作製される部品が「膨れること」を最小限に抑えることにより何らかの改善を同様に提供することによる改善された特性などをもたらす。
【０００５】
ＰＯ−６４又はＰＯ−６４Ｐとして商業的に知られる分子が、１９７０年代後半に、（Ｖｅｌｓｉｃｏｌ  Ｃｈｅｍｉｃａｌ  Ｃｏｒｐｏｒａｔｉｏｎとして後には知られる）本発明者らの研究所で発明され、ポリアミドにおける使用について促進された。この物質はポリブロモアリールエーテルであり、水性媒体におけるトリブロモフェノールの重合によって作製されたが、今日でも様々な他の企業によって依然として作製される。この物質（これは以前にはＦｉｒｅｍａｓｔｅｒ９３５として知られた）の初期の開示では、この製造物をポリアミド及びポリエステルの様々な適用において使用することの利点が詳しく記載される。例えば、Ｒ．Ｃ．Ｎａｍｅｔｚ他、２５、ＳＯＣ．ＰＬＡＳＴ．ＥＮＧ．ＴＥＣＨ．ＰＡＰ．、４８８〜９１（１９７９）；Ｐ．Ｈ．Ｂｕｒｌｅｉｇｈ他、７（１）、Ｊ．Ｆｉｒｅ  ＲＥＴＡＲＤ．ＣＨＥＭ．、４７〜５７（１９８０）；及び、Ｐ．Ｈ．Ｂｕｒｌｅｉｇｈ他、４、ＰＲＯＣ．ＩＮＴ．ＣＯＮＦ．ＦＩＲＥ  ＳＡＦ．、２７９〜９３（１９７９）を参照のこと。
【０００６】
臭素化フェノール類の縮合生成物が、水系プロセス又は二相の水−溶媒プロセスのいずれかを伴う様々なプロセスによって作製される。米国特許第４，１４１，８８０号は、有機溶媒−水系であるプロセスを開示する。様々な開始剤、例えば、過酸化ベンゾイルなどが、水及び有機溶媒（例えば、クロロホルム又は１，２，４−トリクロロベンゼンなど）を使用する臭素化フェノラート類の重合を開始するために使用される。
【０００７】
米国特許第４，１４１，８８０号は、臭素化されたフェノール類及びフェノラート類に由来する縮合生成物を含む難燃化された非ブルーミング性ポリアミド組成物を開示する。これらの組成物は、良好な熱安定性を有する材料を提供する。この特許はポリアミド組成物に焦点を置いている。開示されたプロセスにおいて、多数の溶媒が議論され、テトラヒドロフランが言及されており、しかし、その中心は、有機−水性に基づく反応系、又は、他の高沸点溶媒の使用に対してである。本発明によって認識される、テトラヒドロフランを使用することの利点は、この特許では認識されず、また、どのような様式でも示されなかった。
【０００８】
３、日本化学会誌、４０３〜０８（１９７７）では、銅（ＩＩ）塩が、ＤＭＦ−ＣｕＣｌ２錯体によって触媒される２，４，６−トリブロモフェノールの縮重合のための触媒として使用される方法が議論される。いくつかの溶媒及び塩基がこのプロセスのために記載される。テトラヒドロフランが、生成物の精製において使用されるとして開示される。粗重合生成物が酸性メタノールの中に沈殿させられる。生成物が、粗生成物をテトラヒドロフランに溶解することによって精製される。その場合、溶液がろ過され、生成物がメタノールの中に再沈殿させられる。
【０００９】
特願平０６−０６８４３３は、水における臭素化フェノラートが、硝酸又は硝酸銀反応においてカチオン性になるハロゲン化有機化合物を含む開始剤系により重合させられる、臭素化ポリフェニレンエーテルを調製するためのプロセスを開示する。
【００１０】
このようなポリマーを作製するためのすべての開示された方法は、ポリマーを水から沈殿させること、不純物を取り込むこと、又は、臭化物塩を水洗により除き、ポリマーを選択された非溶媒において沈殿させることが必要であることを欠点として有しており、或いは、そのような方法は工業的にとても実用的ではない。この物質を、別個の洗浄クリーンアップステップを必要とすることなく、低いイオン性不純物を伴って作製することができるプロセスが求められている。
【００１１】
ある種の電気素子は、はんだリフロープロセス時における無鉛はんだのより高い温度要件のために、上昇した加工温度に耐えることが要求される。これは、表面実装技術（ＳＭＴ）を利用する素子については特に当てはまる。そのような加工は、材料が熱的に丈夫でないならば、素子部品が、気泡、又は、リフロープロセス後における部品の表面での膨れを時には形成することをもたらす。
【先行技術文献】
【特許文献】
【００１２】
【特許文献１】米国特許第４，１４１，８８０号
【特許文献２】特願平０６−０６８４３３
【非特許文献】
【００１３】
【非特許文献１】Ｐ．Ｈ．Ｂｕｒｌｅｉｇｈ他、７（１）、Ｊ．Ｆｉｒｅ  ＲＥＴＡＲＤ．ＣＨＥＭ．、４７〜５７（１９８０）
【非特許文献２】Ｐ．Ｈ．Ｂｕｒｌｅｉｇｈ他、４、ＰＲＯＣ．ＩＮＴ．ＣＯＮＦ．ＦＩＲＥ  ＳＡＦ．、２７９〜９３（１９７９）
【非特許文献３】日本化学会誌、４０３〜０８（１９７７）
【発明の概要】
【発明が解決しようとする課題】
【００１４】
本発明は、熱に安定な難燃剤系を提供し、最終的なポリマーに対する加工の悪影響のいくらかを軽減する。
【課題を解決するための手段】
【００１５】
本発明は、ポリブロモアリールエーテルのための溶媒に、（１）下記構造の少なくとも１つの化合物：
ＨＯ−Ａｒ−Ｘ１Ｘ２Ｘ３Ｘ４Ｘ５    （Ｉ）
（式中、Ａｒはアリール基であり、Ｘ１、Ｘ２、Ｘ３、Ｘ４及びＸ５は独立して、水素及び臭素からなる群から選択され、但し、Ｘ１、Ｘ２、Ｘ３、Ｘ４及びＸ５の少なくとも１つは臭素である）、（２）少なくとも１つのアルカリ又は水酸化アルカリ金属、及び、（３）少なくとも１つの重合開始剤の混合物を加えるステップ（但し、ポリブロモアリールエーテルのための前記溶媒はアルカリ又は臭化アルカリ金属のための非溶媒である）を含む、ポリブロモアリールエーテルを調製するためのプロセス、及び、このプロセスによって調製されるポリブロモアリールエーテルに関連する。混合物が反応して、化合物Ｉを重合し、ポリブロモアリールエーテルと、少なくとも１つのアルカリ又は臭化アルカリ金属副生成物とを形成する。その後、化合物Ｉの重合が停止され、その後、不溶性のアルカリ又は臭化アルカリ金属副生成物が可溶性のポリブロモアリールエーテルから分離される。好ましくは、本発明は、別個の精製ステップを必要としない、本発明の化合物を作製するためのプロセスに関連する。
【００１６】
本発明はまた、ポリマー樹脂と、本発明の方法によって調製されるポリブロモアリールエーテルとの混合物を含む組成物に関連する。
【００１７】
本発明のポリブロモアリールエーテル化合物は下記の一般式を有する：
【化１】
2010501666.tif 000002
（式中、Ｒは、Ｈ、アルカリ金属又はアルカリ土類金属であり、Ｘは、アリール環上の１置換から全置換まで臭素原子を表す）。
本発明には、上記一般式がオルト置換又はパラ置換の混合である難燃剤が含まれ、但し、その置換パターンは定義されない。本発明には、この化合物を、Ｕｎｄｅｒｗｒｉｔｅｒｓ  Ｌａｂｏｒａｔｏｒｉｅｓ（ＵＬ）９４Ｖ−０の分類を達成するように、改善された熱安定性、改善された膨れ抵抗性、改善されたポリマー相容性、並びに、難燃剤及び相乗剤の低下した負荷レベルを提供するためのポリマー樹脂における難燃剤添加物として使用する方法が含まれる。
【図面の簡単な説明】
【００１８】
【図１】本発明の化合物と臭素化ポリスチレン系物質の比較のための走査電子顕微鏡写真（ＳＥＭ）画像である。
【発明を実施するための形態】
【００１９】
本発明は、ポリブロモアリールエーテルのための溶媒に、（１）下記構造の少なくとも１つの化合物：
ＨＯ−Ａｒ−Ｘ１Ｘ２Ｘ３Ｘ４Ｘ５    （Ｉ）
（式中、Ａｒはアリール基であり、Ｘ１、Ｘ２、Ｘ３、Ｘ４及びＸ５は独立して、水素及び臭素からなる群から選択され、但し、Ｘ１、Ｘ２、Ｘ３、Ｘ４及びＸ５の少なくとも１つは臭素である）、（２）少なくとも１つのアルカリ又は水酸化アルカリ金属、及び、（３）少なくとも１つの重合開始剤の混合物を加えるステップ（但し、ポリブロモアリールエーテルのための前記溶媒はアルカリ又は臭化アルカリ金属のための非溶媒である）を含む、ポリブロモアリールエーテルを調製するためのプロセス、このプロセスによって調製されるポリブロモアリールエーテルに関連する。混合物が反応して、化合物Ｉを重合し、ポリブロモアリールエーテルと、少なくとも１つのアルカリ又は臭化アルカリ金属副生成物とを形成する。その後、化合物Ｉの重合が停止され、その後、不溶性のアルカリ又は臭化アルカリ金属副生成物が可溶性のポリブロモアリールエーテルから分離される。好ましくは、本発明は、別個の精製ステップを必要としない、本発明の化合物を作製するためのプロセスに関連する。
【００２０】
本発明はまた、ポリマー樹脂と、本発明の方法によって調製されるポリブロモアリールエーテルとの混合物を含む組成物に関連する。
【００２１】
本発明には、下記の一般式を有する化合物が含まれる：
【化２】
2010501666.tif 000003
（式中、Ｒは、水素、アルカリ金属又はアルカリ土類金属であり、Ｘは、ポリマーにおけるアリール成分についての臭素化の程度を表す）。Ｘについての値は１〜４であり、但し、５個までの臭素が末端基には存在する。ｎについての値は、効果的な難燃性ポリマーを提供する任意の数字である。好ましくは、ｎについての値は約３〜約３００である。
【００２２】
本発明の最も好ましい実施形態には、下記の一般式の化合物が含まれる：
【化３】
2010501666.tif 000004
（式中、Ｒは、水素、アルカリ金属又はアルカリ土類金属であり、ｎは約３〜約３００であり、生成物はオルト置換及び／又はパラ置換であるか、或いは、これらの混合である）。
【００２３】
本発明の化合物は、５００パーツパーミリオン（ｐｐｍ）未満の低いトリブロモフェノール（ＴＢＰ）含有量及び１００ｐｐｍ未満の低いイオン性不純物を伴う高純度の難燃剤物質を提供する方法によって製造することができる。本発明の方法では、別個の洗浄クリーンアップステップの必要性が除かれる。
【００２４】
好ましくは、本発明の方法によって調製されるポリブロモアリールエーテルは、０〜２００（ｐｐｍ）の臭化ナトリウムが残留している。最も好ましくは、０〜５０ｐｐｍの臭化ナトリウムが、本発明の方法によって調製されるポリブロモアリールエーテルにおいて残留している。
【００２５】
本発明の方法は、歴史的な水系プロセスによって作製される物質と比較して、制御された分子量分布を有するポリマー組成物をもたらす。本発明の方法は、１０，０００〜６２，０００ダルトンの範囲の分子量のポリマー組成物をもたらす。より低い低分子量のポリマー組成物が、およそ７００〜１０，０００ダルトンの範囲にある場合でもまた、このプロセスの改変によって可能である。
【００２６】
本発明の方法では、好ましくは、生成物ポリマーのための溶解性を提供し、それにもかかわらず、臭化物金属塩の副産物については非溶媒である溶媒が利用される。好ましい溶媒はエーテルである。本発明の方法において使用されるエーテルの例には、とりわけ、アニソール、ジベンジルエーテル、ｔｅｒｔ−ブチルメチルエーテル、シクロペンチルメチルエーテル、ジブチルエーテル、ジエチルエーテル、ジヘキシルエーテル、ジイソプロピルエーテル、１，２−ジメトキシエタン、１，４−ジオキサン、１，３−ジオキソラン、ジフェニルエーテル、２−メチルテトラヒドロフラン、テトラヒドロフラン及びテトラヒドロピランが含まれる。最も好ましくは、溶媒はテトラヒドロフランである。
【００２７】
本発明の塩基は、構造Ｉのフェノール性プロトンとの反応によりフェノールの塩を生じさせるために構造Ｉと反応することができる塩基である。塩基の一般的な種類には、アミン、炭酸塩、アルコキシド、アルカリ金属アミド、水素化物及びカルバニオンが含まれるが、これらに限定されない。本発明の方法において使用される塩基の例には、とりわけ、炭酸リチウム、炭酸カリウム、炭酸ナトリウム、並びに、水酸化リチウム、水酸化カリウム、水酸化ナトリウム、リン酸リチウム、リン酸カリウム及びリン酸ナトリウムが含まれる。好ましくは、塩基は水酸化ナトリウムである。
【００２８】
本発明において使用される開始剤はジアロイルペルオキシドである。本発明の方法において使用される開始剤の例には、とりわけ、過酸化ベンゾイル、ビス（４−クロロベンゾイル）ペルオキシド、ジ（２，４−ジクロロベンゾイル）ペルオキシド、２−メチルベンゾイルペルオキシド及び４−メチルベンゾイルペルオキシドが含まれる。好ましくは、開始剤は過酸化ベンゾイルである。
【００２９】
本発明の方法の望ましい実施形態は、溶媒が、化合物Ｉに基づいて約１００重量％〜６００重量％のテトラヒドロフランであり、水酸化アルカリ金属が、化合物Ｉに基づいて約１００モル％〜１２０モル％の水酸化ナトリウムであり、重合開始剤が、化合物Ｉに基づいて約０．１モル％〜３０モル％の過酸化ベンゾイルである実施形態である。
【００３０】
本発明の望ましい実施形態は、３０．０モル％〜０．５モル％の過酸化ベンゾイルが反応して、４，０００〜６２，０００ダルトンの範囲の分子量を有するポリブロモアリールエーテルを生じさせる実施形態、又は、３．０モル％〜１．０モル％の過酸化ベンゾイルが反応して、１５，０００〜４０，０００ダルトンの範囲の分子量を有する前記ポリブロモアリールエーテルを生じさせる実施形態である。
【００３１】
本発明は、臭素化ポリスチレン系難燃剤及び市販のＰＯ−６４Ｐ難燃剤と比較して、改善された熱安定性を有するポリマー組成物を提供する。本発明の難燃剤の使用は、他の臭素化難燃剤（特に、臭素化ポリスチレン系難燃剤）と比較したとき、低下した臭素負荷レベルで、任意のポリアミド樹脂において可能である。そのような負荷レベルは、臭素化ポリスチレン系難燃剤によって要求されるレベルよりも少なく、しかし、ＵＬ−９４Ｖ−Ｏの難燃剤評価を依然として達成することができ、このことは、改善された効率が、本発明の難燃剤を使用することによって得られることを示している。
【００３２】
本発明とともに使用される望ましいポリアミド樹脂には、ポリアミド−６及びポリアミド−６，６並びにこれらのブレンドが含まれ、しかし、本発明とともに使用される望ましいポリアミド樹脂にはまた、融解温度が２８０℃を越えるそのようなポリアミドが含まれる。そのようなポリマー組成物の例には、ポリアミド−４，６、ポリアミド−４，８、ポリアミド−４，９、ポリアミド−４，１０、ポリアミド−４，１１、ポリアミド−４，１２、ポリアミド−４，１３、ポリアミド−４，１４、及び、半芳香族ポリアミド、例えば、ポリアミド−６，６／６Ｔ、ポリアミド−４，６／４Ｔ／４Ｉ、ポリアミド−９Ｔ、ポリアミド−１２Ｔなど、並びに、これらの樹脂のいずれかの様々なブレンド、又は、これらの樹脂と、他の熱可塑性樹脂とのアロイ及びブレンドが含まれる。
【００３３】
好ましくは、本発明によって調製されるポリブロモアリールエーテルは、３３０℃での等温熱重量分析（ＴＧＡ）の最初の２０分におけるパーセント／分での重量減少率の値が０．０１パーセント／分〜０．２０パーセント／分であることによって明らかにされる熱安定性を有するポリマー組成物を提供する。最も好ましくは、本発明によって調製されるポリブロモアリールエーテルは、３３０℃での等温熱重量分析の最初の２０分における重量減少率の値が０．０１パーセント／分〜０．１０パーセント／分であるポリマー組成物を提供する。
【００３４】
本発明の化合物は、最終的なポリマー組成物を調製する際に使用することが望ましい他の添加物とともに使用することができる。これらの他の添加物には、フィラー、耐衝撃改良剤、強化剤（例えば、ガラス繊維など）、着色剤、安定剤（例えば、ハイドロタルサイトなど）、流動増強剤、難燃性補助剤及び相乗剤（例えば、アンチモン化合物、亜鉛化合物など）、並びに、当業者によって知られている他の添加物が含まれ得る。
【００３５】
本発明の組成物の望ましい実施形態は、約２０重量％〜９０重量％のポリアミド樹脂、約０重量％〜６０重量％の無機強化材又は無機フィラー、約５重量％〜３０重量％のポリブロモアリールエーテル、約０重量％〜１５重量％の相乗剤、約０重量％〜５重量％の離型剤、及び、約０重量％〜５重量％の液垂れ抑制剤を含む。
【００３６】
本発明において使用される樹脂組成物は様々な方法によって調製することができ、例えば、溶液ブレンディング及び溶融ブレンディングなどによって調製することができる。しかしながら、溶融ブレンディング方法が好ましい。溶融ブレンディング装置の例には、二軸スクリュー押出し機、単軸スクリュー押出し機、Ｂａｎｂｕｒｙミキサー、ロールミキサー、混練機などが含まれる。しかしながら、二軸スクリュー押出し機を使用する溶融ブレンディングが好ましい。溶融ブレンディング温度は、使用されている樹脂に依存し、１５０℃〜４００℃の範囲内である。
【００３７】
押出し機を溶融ブレンディングのために使用するとき、いくつかの場合には、押出し物が小さいダイ穴から排出され、溶融組成物のストランドが、水浴を通過することによって冷却される。冷却されたストランドはペレット化することができる。ペレットは、成形品を調製するために使用することができる。いくつかの場合において、組成物を成形前に乾燥することが必要である。
【００３８】
本発明の難燃性ポリアミド組成物は、改善された熱安定性を提供する。このことは、臭素化ポリスチレン化合物に基づく組成物と比較して、射出成形時における製造物の低下した鋳型付着物又は「ガス放出」を提供する組成物をもたらす。これは、射出成形の高熱条件のもとでの物質の分解が大きく低下しているためである。改善された熱安定性を有することの別の顕在化は、そのような組成物を用いて作製される材料が、部品における膨れをはんだリフロープロセス期間中に形成する傾向をより一層示さないことである。
【００３９】
本発明の難燃性ポリアミド組成物はまた、本発明を使用することによって要求される改善された難燃性効率及び低下した難燃剤負荷レベルのために、臭素化ポリスチレン化合物に基づく組成物と比較して、改善された機械的特性を提供する。改善された機械的特性はまた、母材のポリアミド樹脂との改善された相容性を有する本発明の難燃剤から生じ得る。
【００４０】
本発明はまた、以前の方法（具体的には、「ＰＯ−６４Ｐ」を製造するための水系プロセス）によって調製されるポリマーと比較して、改善されたポリマー色相を提供する。本発明によって調製されるポリブロモアリールについての望ましい色相は、ＡＰＨＡ色相範囲が１〜３００である。
【００４１】
本発明は、ポリエステル（例えば、ＰＢＴ又はＰＥＴなど）、ポリカーボネート、ポリウレタン、ポリスチレン及びポリオレフィン、エポキシ、又は、これらの樹脂のアロイ及びブレンド（これらに限定されない）を含めて、難燃性を必要とする他の樹脂において使用することができる。
【００４２】
本発明は、粉塵を形成しない形態で製造物を取り扱うことを改善するために、相乗剤及び／又は他の樹脂とのブレンドを含む本発明の「マスターバッチ」配合物に基づく改善された製造物組成を提供する。改善された製造物組成のマスターバッチはまた、本発明の製造物と、他の臭素化難燃剤又は塩素化難燃剤とのブレンドに基づくことができる。
【実施例】
【００４３】
比較プロセス１：歴史的な水性プロセスによるポリブロモアリールエーテルの調製
機械的撹拌装置、温度制御及び加熱用マントルを備えた丸底フラスコに、１７０ｇの水、１００ｇのトリブロモフェノール及び１２．１ｇの水酸化ナトリウムを加えた。内容物を４５℃に加熱し、２．７ｇの過硫酸カリウム（Ｋ２Ｓ２Ｏ８）を加えて、反応を開始させた。反応混合物を、完了するまで５０℃〜８０℃の間で保った。反応液スラリーをろ過して、生成物を単離した。生成物を必要に応じて洗浄及び乾燥して、化合物１を得た。
【００４４】
比較プロセス２：２相の水−溶媒プロセスによるポリブロモアリールエーテルの調製
機械的撹拌装置、温度制御及び加熱用マントルを備えた丸底フラスコに、１７０ｇの水、１００ｇのトリブロモフェノール及び１２．１ｇの水酸化ナトリウムを加えた。次に、２５０ｇのクロロホルムを加え、混合物を４５℃に加熱した。過硫酸カリウム（Ｋ２Ｓ２Ｏ８、２．７ｇ）を加え、反応混合物を、完了するまで５５℃〜８０℃の間で保った。有機層及び水層が乳化していた。乳化を完全に壊すことができなかった。単離された生成物／クロロホルム相を好適な非溶媒に注いで、生成物を沈殿させた。生成物をろ過及び乾燥によって単離した。
【００４５】
比較プロセス３：代わりの２相の水−溶媒プロセスによるポリブロモアリールエーテルの調製
機械的撹拌装置、温度制御及び加熱用マントルを備えた丸底フラスコに、１７０ｇの水、１００ｇのトリブロモフェノール及び１２．１ｇの水酸化ナトリウムを加えた。内容物を４５℃に加熱し、２．７ｇの過硫酸カリウム（Ｋ２Ｓ２Ｏ８）を加えた。反応混合物を、完了するまで５５℃〜８０℃の間で保った。反応後、クロロベンゼン（３９５ｇ）を加え、５分間〜６０分間撹拌した。有機層及び水層が相分離し、生成物／クロロベンゼンの混合物を好適な非溶媒に注いで、生成物を沈殿させた。生成物をろ過及び乾燥によって単離した。
【００４６】
比較プロセス４：代わりの２相の水−溶媒プロセスによるポリブロモアリールエーテルの調製
機械的撹拌装置、温度制御及び加熱用マントルを備えた丸底フラスコに、４００ｇのトルエン、１００ｇのトリブロモフェノール及び１２．１ｇの水酸化ナトリウムを加えた。過酸化ベンゾイル（１．４ｇ）を加え、反応混合物を、完了するまで８０℃で保った。反応停止剤を加え、反応混合物を冷却した。脱イオン水（５０ｇ）を加え、混合物を５分間〜６０分間撹拌した。層を相分離させ、有機トルエン層を好適な非溶媒に注いで、生成物を沈殿させた。生成物をろ過及び乾燥によって単離した。
【００４７】
比較プロセス５：本発明のテトラヒドロフランプロセスによるポリブロモアリールエーテルの調製
この調製では、テトラヒドロフラン（「ＴＨＦ」）が反応溶媒として使用された。テトラヒドロフラン（６７５ｇ）を、機械的撹拌装置、温度制御及び加熱用マントルを備えた丸底フラスコに加えた。トリブロモフェノール（４５０ｇ）、水酸化ナトリウム（５４ｇ）及び過酸化ベンゾイル（６．６ｇ）を順次加えた。反応液を、完了するまで還流状態で保った。好適な反応停止剤を加え、混合物をろ過して、臭化ナトリウム副生成物を除いた。生成物−テトラヒドロフランの溶液を好適な非溶媒において沈殿させて、生成物を単離した。生成物をろ過し、乾燥して、化合物２を得た（収率＝９４％）。
【００４８】
比較プロセス６：本発明のテトラヒドロフランプロセスによる、より低分子量のポリブロモアリールエーテルの調製
この調製では、テトラヒドロフラン（「ＴＨＦ」）が、低い分子量を有するポリブロモアリールエーテルを達成するための反応溶媒として使用された。テトラヒドロフラン（１２００ｇ）を、機械的撹拌装置、温度制御及び加熱用マントルを備えた丸底フラスコに加えた。トリブロモフェノール（６００ｇ）、水酸化ナトリウム（７３ｇ）及び適切なレベルの過酸化ベンゾイルを順次加えた。反応液を、完了するまで還流状態で保った。好適な反応停止剤を加え、混合物をろ過して、臭化ナトリウム副生成物を除いた。生成物−テトラヒドロフランの溶液を好適な非溶媒において沈殿させて、生成物を単離した。生成物をろ過し、乾燥して、化合物３ａ〜化合物３ｄを得た（収率＝８５％〜９０％）。
表１．様々な分子量のポリブロモアリールエーテルの調製
【表１】
2010501666.tif 000005
＊トリブロモフェノールのモル数に基づく
【００４９】
表１に示されるように、本発明の方法を使用したとき、得られるポリブロモアリールエーテルの分子量を、使用される過酸化ベンゾイルの量を調節することによって制御することが可能である。
【００５０】
比較例１：３つの異なるプロセスによって作製されたポリブロモアリールエーテルの性質の比較
（ａ）歴史的な水性プロセス（比較プロセス１）、（ｂ）２相の水−溶媒プロセス（比較プロセス２）、（ｃ）代わりの２相の水−溶媒プロセス（比較プロセス３）、（ｄ）代わりの２相の水−溶媒プロセス（比較プロセス４）、及び、（ｅ）本発明のテトラヒドロフランプロセス（比較プロセス５）による調製から得られる異なるポリブロモアリールエーテルの性質の比較が表２に示される。
表２．ポリブロモアリールエーテルの性質
【表２】
2010501666.tif 000006
＊乳化された混合物
【００５１】
表２は、使用された異なるプロセスから生じるポリブロモアリールエーテル化合物の分子量における違い、及び、化合物に存在する不純物（臭化ナトリウム及びトリブロモフェノール）のレベルを例示する。加えて、本発明の方法の得られる化合物は、ポリブロモアリールエーテルを調製するための他のプロセスのどれよりもはるかに低いレベルの不純物をもたらしている。
【００５２】
ポリブロモアリールエーテルのポリアミド樹脂への配合
ポリアミド組成物を、二軸スクリュー押出し機を樹脂の要件に依存して約２８０℃〜約３３０℃の温度で使用することによって調製する。得られた組成物を、使用されている樹脂に依存して約２８０℃〜約３３０℃の温度で射出成形装置で成形した。鋳型の温度を約８０℃〜約１２０℃で設定した。
【００５３】
実施例１：様々な難燃剤物質の熱安定性
比較プロセス５のテトラヒドロフランプロセス（上記）によって作製されるような本発明の難燃剤物質の熱安定性が表３に示される（化合物２）。熱安定性が、２０分間にわたる等温熱重量分析（「ＴＧＡ」）実験における３３０℃での質量減少率（ＭＬＲ）によって測定される。より低い質量減少率の値は、増大した熱安定性を示す。本発明の方法によって作製された化合物２が、比較プロセス１の水性プロセスによって作製されたポリブロモアリールエーテル（化合物１）、トリブロモフェノールポリマー（例えば、Ｕｎｉｐｌｅｘ  ＦＲＰ−６４Ｐの商品名で販売されるようなポリマー（「ＦＲＰ−６４Ｐ」）など）、及び、臭素化ポリスチレン系難燃剤（「ＢＰＳ」）（例えば、Ｓａｙｔｅｘ３０１０の商品名で販売されるような難燃剤など）と比較される。化合物２は、比較された難燃剤物質の中で最も低い質量減少率ＭＬＲの値を有しており、したがって、比較された難燃剤物質の中で最も高い熱安定性を有する。
表３．等温ＴＧＡによる種々の難燃剤物質の熱安定性
【表３】
2010501666.tif 000007
【００５４】
本発明の方法によって調製される化合物２を含む難燃剤についての質量減少率の値は、他のプロセスによって作製される物質、又は、臭素化ポリスチレン系物質についての質量減少率の値よりもはるかに低い。このことは、本発明の方法によって調製される化合物の使用では、加工期間中のより良好な熱安定性があり、この熱安定性により、射出成形操作期間中のより少ない「オフガス発生」がもたらされることを示している。オフガス発生は鋳型の表面における材料の付着物の増加をもたらし、これにより、成形品における欠陥が引き起こされ、また、最終的には、凝縮したオフガス残留物による排気ラインの詰まりが引き起こされるので、オフガス発生は、いくつかのより高温の樹脂を加工することに伴う問題である。
【００５５】
実施例２：様々な難燃剤物質を含有するポリアミド配合物の熱安定性
３０パーセントガラス繊維強化ＰＡ６Ｔ／６６ポリアミド配合物における難燃剤物質の熱安定性が表４に示される。データは、本発明の方法によって調製される化合物２を使用する配合物の全体的な熱安定性における改善を示す。表４におけるデータから、正味の難燃剤化合物について上記で議論された質量減少率データが確認される。本発明の方法によって調製される化合物２を含有する配合物は、比較された難燃剤物質の中で最も低い値を有しており、したがって、比較された難燃剤物質の中で最も高い熱安定性を有する。
表４．等温ＴＧＡによる３０パーセントガラス繊維強化ＰＡ６Ｔ／６６配合物の熱安定性
【表４】
2010501666.tif 000008
【００５６】
表５は、３０パーセントガラス繊維強化ＰＡ６，６配合物で試験された難燃剤についての質量減少率データを示す。
表５．等温ＴＧＡによる３０パーセントガラス繊維強化ＰＡ６，６配合物の熱安定性
【表５】
2010501666.tif 000009
【００５７】
試験された以前の配合物の場合と同様に、化合物２は３０パーセントガラス繊維強化ＰＡ６，６配合物において最も低い質量減少率の値を有しており、したがって、より良好な熱安定性を有する。
【００５８】
化合物２を難燃剤として含有する３０パーセントガラス繊維強化ＰＡ４，６ポリアミド配合物の熱安定性もまた、０．１２％／分であることが３２０℃での等温ＴＧＡ法によって求められた。
【００５９】
これらの例では、本発明の難燃剤物質を含有する配合物の熱安定性における広範囲の改善が、高温ポリアミド樹脂配合物及び標準的なＰＡ６，６ポリアミド樹脂配合物を示すことによって明らかにされる。
【００６０】
実施例３：ポリブロモアリールエーテルを難燃剤として使用する高温ポリアミド配合物の膨れ抵抗性
表面実装技術を伴う多くのコネクター適用において、無鉛はんだの使用はより高い加工温度をもたらしている。この使用は時には、ポリアミド部分が表面において膨れを形成することをもたらす。本発明の難燃剤化合物の使用は、表６に示されるように、膨れ性能を改善する。
【００６１】
膨れ抵抗性を、成形部品を指定された期間の時間にわたって高レベルの湿度にさらし、その後、試料を、５℃の温度上昇での異なるピークリフロー温度を使用してはんだリフローオーブンに通すことによって求めた。リフローオーブンの温度プロフィルは、ＩＰＣ／ＪＥＤＥＣ  Ｊ−ＳＴＤ−０２０Ｃ合同産業基準に記載される温度プロフィルに基づく。膨れ抵抗性温度が、膨れが生じなかった最高温度として表された。化合物２を含有する配合物は、臭素化ポリスチレン系樹脂配合物と比較して、膨れ抵抗性性能における改善を示す。
表６．３０パーセントガラス繊維強化ＰＡ６Ｔ／６６配合物の膨れ抵抗性温度
【表６】
2010501666.tif 000010
【００６２】
表６に示されるように、化合物２を難燃剤として含む配合物は、臭素化ポリスチレン系難燃剤の膨れ抵抗性温度よりも高い膨れ抵抗性温度を維持することをもたらした。膨れ抵抗性におけるこの改善は、臭素化ポリスチレン系難燃剤と比較して、この難燃剤に関して見られる改善された相容性に関連づけられ得る。
【００６３】
この傾向はまた、表７に示されるように、他の高温ポリアミド樹脂に関しても当てはまる。
表７．他の３０パーセントガラス繊維強化ＰＡ配合物の膨れ抵抗性温度
【表７】
2010501666.tif 000011
【００６４】
ＰＡ９Ｔ樹脂（これは、非常に高い膨れ抵抗性だけを有することで知られている）は、化合物２を難燃剤として加えることにより、膨れ抵抗性の値が低下しないことを示す。ＰＡ４，６樹脂系（これは、かなり低い膨れ抵抗性の値を有することで知られている）は、臭素化ポリスチレン系難燃剤と比較して、化合物２の添加によりわずかに改善されるにすぎない。
【００６５】
実施例７：樹脂−難燃剤相容性の比較
本発明の化合物の使用では、母材のポリアミド樹脂との改善された相容性が示される。図１の走査電子顕微鏡写真（ＳＥＭ）画像では、本発明の方法によって調製される化合物２が、臭素化ポリスチレン系物質と比較されたとき、ポリアミド樹脂中により一様に分布されることが示される。化合物２についてのより一様に分布された配合物と比較して、ＢＰＳ配合物における難燃剤ドメインの球状体の形成に留意すること。
【００６６】
化合物２の一様な分布は、部分的には、ウェルドラインの引張強さ、引張り伸び、膨れ抵抗性のような特性を改善すること、及び、同様にまた、以前に議論された非ブルーミング特性を提供することに関わっている可能性がある。これらは、部品が、かなり小さくなる傾向があり、また、より高い加工温度にさらされ得るコネクター市場では非常に重要な特性である。
【００６７】
実施例８：製造物の色相の比較
薄く着色した難燃剤樹脂配合物を調製するための薄く着色した難燃剤が産業界では非常に望まれる。本発明の方法は、水性プロセスによって製造される製造物よりも薄い固有的色相を有する製造物をもたらす。使用されるＡＰＨＡ色相法では、１．０ｇのサンプルを５０ミリリットルのテトラヒドロフラン（「ＴＨＦ」）に溶解することが要求された。色相の値を、ＨｕｎｔｅｒＬａｂｓ  Ｃｏｌｏｒｑｕｅｓｔ  ＩＩ装置を使用して求めた。比較ＡＰＨＡ色相データが、水性プロセス又はテトラヒドロフランプロセスのどちらかを使用する一連の反応物について表８に示される。表８に示されるように、本発明の方法によって調製されたサンプルについてのＡＰＨＡ色相の値は、水性プロセスによって調製されたサンプルよりもはるかに低く、したがって、はるかに薄い。
表８．異なるプロセスにより作製された製造物の色相
【表８】
2010501666.tif 000012
【図１】
2010501666.tif 000013
【手続補正書】
【提出日】平成21年4月14日(2009.4.14)
【手続補正１】
【補正対象書類名】特許請求の範囲
【補正対象項目名】全文
【補正方法】変更
【補正の内容】
【特許請求の範囲】
【請求項１】
ポリブロモアリールエーテルを調製するための方法であって、
（Ａ）ポリブロモアリールエーテルのための溶媒に、
（１）下記構造の少なくとも１つの化合物：
ＨＯ−Ａｒ−Ｘ１Ｘ２Ｘ３Ｘ４Ｘ５    （Ｉ）
（式中、Ａｒはアリール基であり、Ｘ１、Ｘ２、Ｘ３、Ｘ４及びＸ５は独立して、水素及び臭素からなる群から選択され、但し、Ｘ１、Ｘ２、Ｘ３、Ｘ４及びＸ５の少なくとも１つは臭素である）
（２）少なくとも１つのアルカリ又は水酸化アルカリ金属、及び
（３）少なくとも１つの重合開始剤
の混合物を加えるステップ（但し、ポリブロモアリールエーテルのための前記溶媒はアルカリ又は臭化アルカリ金属のための非溶媒である）、
（Ｂ）（Ａ）で調製された物質を混合して化合物Ｉを重合し、ポリブロモアリールエーテルと、少なくとも１つのアルカリ又は臭化アルカリ金属副生成物とを形成するステップ、
（Ｃ）化合物Ｉの重合を停止させるステップ、及び
（Ｄ）不溶性のアルカリ又は臭化アルカリ金属副生成物を可溶性のポリブロモアリールエーテルから分離するステップ
を含む、方法。
【請求項２】
前記溶媒がテトラヒドロフランである、請求項１に記載の方法。
【請求項３】
前記溶媒が、化合物Ｉに基づいて約１００重量％〜６００重量％のテトラヒドロフランであり、
前記水酸化アルカリ金属が、化合物Ｉに基づいて約１００モル％〜１２０モル％の水酸化ナトリウムであり、及び、
前記重合開始剤が、化合物Ｉに基づいて約０．１モル％〜３０モル％の過酸化ベンゾイルである、請求項１に記載の方法。
【請求項４】
３０．０モル％〜０．５モル％の、好ましくは３．０モル％〜１．０モル％の過酸化ベンゾイルが反応して、４，０００〜６２，０００ダルトンに、好ましくは１５，０００〜４０，０００ダルトンの範囲の分子量を有する前記ポリブロモアリールエーテルを生じさせる、請求項１に記載の方法。
【請求項５】
請求項１〜４のいずれか１項に記載の方法によって調製される、ポリブロモアリールエーテル。
【請求項６】
０ｐｐｍ〜２００ｐｐｍの、好ましくは０ｐｐｍ〜５０ｐｐｍの臭化ナトリウムが前記ポリブロモアリールエーテルに残留する、請求項５に記載のポリブロモアリールエーテル。
【請求項７】
１〜３００のＡＰＨＡ色相範囲を有する、請求項５に記載のポリブロモアリールエーテル。
【請求項８】
３３０℃での等温ＴＧＡ実験の最初の２０分におけるパーセント／分での重量減少率の値が０．０１パーセント／分〜０．２０パーセント／分、好ましくは０．０１パーセント／分〜０．１０パーセント／分である、請求項５に記載のポリブロモアリールエーテル。
【請求項９】
（Ａ）ポリマー樹脂、及び
（Ｂ）請求項５〜８のいずれか１項に記載のポリブロモアリールエーテル
の混合物を含む、組成物。
【請求項１０】
約２０重量％〜９０重量％のポリアミド樹脂、
約０重量％〜６０重量％の無機強化材又は無機フィラー、
約５重量％〜３０重量％のポリブロモアリールエーテル、
約０重量％〜１５重量％の相乗剤、
約０重量％〜５重量％の離型剤、及び
約０重量％〜５重量％の液垂れ抑制剤
をさらに含む、請求項９に記載の組成物。
【請求項１１】
前記相乗剤が、アンチモン酸ナトリウム、酸化アンチモン、ホウ酸亜鉛、スズ酸亜鉛及びこれらの組合せからなる群から選択される、請求項１０に記載の組成物。
【請求項１２】
前記ポリアミド樹脂が６Ｔ／６６コポリマーであり、好ましくは前記組成物の膨れ抵抗性が２６０〜２８０℃である、請求項１０に記載の組成物。
【請求項１３】
３３０℃での等温ＴＧＡ実験の最初の２０分におけるパーセント／分での重量減少率の値が０．０１パーセント／分〜０．１０パーセント／分である、請求項１２に記載の組成物。
【請求項１４】
前記ポリアミド樹脂がＰＡ４，６であり、好ましくは３００℃での等温ＴＧＡ実験の最初の２０分におけるパーセント／分での重量減少率の値が０．０１パーセント／分〜０．１５パーセント／分である、請求項１０に記載の組成物。
【請求項１５】
前記ポリアミド樹脂がＰＡ６，６であり、２８０℃での等温ＴＧＡ実験の最初の２０分におけるパーセント／分での重量減少率の値が０．０１パーセント／分〜０．１２パーセント／分である、請求項１０に記載の組成物。
【国際調査報告】
2010501666.tif 000014
2010501666.tif 000015